"環状糖質と、ヒダントインまたはその誘導体とを含んでなる、インク組成物。前記環状糖質がシクロデキストリン類である、請求項1に記載のインク組成物。前記ヒダントイン誘導体が、5,5-ジメチルヒダントインまたは1-ヒドロキシメチル-5,5-ジメチルヒダントインである、請求項1または2に記載のインク組成物。さらに、20°C、相対湿度が60において固体である固形湿潤剤を含有する、請求項1~3のいずれか一項に記載のインク組成物。前記固形湿潤剤が、第1の糖質および第2の糖質からなる群から選択される一種または二種を含んでなり、かつ、前記第1の糖質が、トレハロース、イソトレハロース、ネオトレハロース、およびマンニトールからなる群から選択される一種または二種以上であり、前記第2の糖質が、マルトトリオース、マルトテトラオース、およびマルトペンタオースからなる群から選択される一種または二種以上である、請求項4に記載のインク組成物。さらに、下記式で表されるポリオルガノシロキサン界面活性を一種または二種以上含んでなる、請求項1~5のいずれか一項に記載のインク組成物:式中、Rは水素原子またはメチル基を表し、aは2~13の整数を表し、mは2~70の整数を表し、nは1~8の整数を表す。以下、実施例によって本発明をより詳細に説明するが、これら実施例により本発明が限定されるものではない。<インク組成物の調製>下記表1の組成に従い各成分を混合し、10μmのメンブランフィルターでろ過することにより、各インクを調製した。下記表1中の数値はインク中の含有量質量を表す。また、樹脂は固形分の含有量質量を表す。なお、下記表1中のトレハロースは、株式会社林原商事社製のトレハ微粉であり、実施例および比較例で用いた界面活性剤は、ポリオルガノシロキサン系界面活性剤であり、上記の式IIにおいて、Rがメチル基であり、aが6~18の整数であり、mが0の整数であり、nが1の整数である化合物Rがメチルの界面活性剤1と、上記の式IIにおいて、Rが水素原子であり、aが7~11の整数であり、mが30~50の整数であり、nが3~5の整数である化合物Rが水素原子の界面活性剤と、上記の式IIにおいて、Rがメチル基であり、aが9~13の整数であり、mが2~4の整数であり、nが1~2の整数である化合物Rがメチルの界面活性剤2とからなる界面活性剤である。前記界面活性剤は、グリセリンを20質量、1,2-ヘキサンジオールを10質量、前記界面活性剤を0.1質量、および水を69.9質量含む水溶液とした場合に、その水溶液の1Hzの動的表面張力が26mN/m以下であった。具体的には、バブルプレッシャー動的表面張力計BP2KRUS社製を用いて、1Hz=泡1個/1秒の動的表面張力を測定したところ、前記水溶液の1Hzの動的表面張力は、24.6mNmであった。上記表1中、下記インクセットに含まれるYは、顔料としてC.I.ピグメントイエロー74を含み、Mは、顔料としてC.I.ピグメントバイオレット19を含み、Cは、顔料としてC.I.ピグメントブルー15:3を含み、そしてKは、顔料としてC.I.ピグメントブラック7を含む。以下で用いられているDutyとは、下式で算出される値である。Duty=実記録ドット数/縦解像度×横解像度×100式中、実記録ドット数は単位面積当たりの実記録ドット数であり、縦解像度および横解像度はそれぞれ単位面積当たりの解像度である。<評価>カール性の評価上記で得られたY、M、C、およびKの各インクをインクセットとして、インクジェットプリンタPXG930、セイコーエプソン社製のインクカートリッジに充填して装着した。装着順は、キャップから離れた順にYYMMCCKKとした。その後、プリンタードライバーを用いて、プリンタのヘッドにインクを充填し、通常記録できることを確認した。記録方法は、主走査ヘッド駆動方向に720dpiでかつ副走査記録媒体搬送方向に360dpiで記録できるようにした。次に、着弾時のドットサイズが3ngになるようにプリンタヘッドのピエゾ素子に与える電圧を調整し、一駆動が720×360dpiで、米坪約73.3g/m2のOKT王子製紙株式会社製に、720×720dpiの画像を単方向で記録した。記録物は、周辺約6mm余白のベタ画像である。記録は、常温常湿25°C、45湿度環境下において実施した。この際、単色のDuty100のインク付着量は概ね1.6mg/inch2であった。得られた記録物の記録面を上にして、平らな机に、常温常湿25°C、45湿度環境下で3日間放置した。記録画像は、単色の画像である。また、記録時のメディア温度は約20°Cであった。なお、記録用紙と記録ヘッドとの間の距離は1mmであった。得られた画像について、下記の基準により評価を行った。A:机から紙の四隅の先端までの反り返りの平均値が、20mm未満である。B:机から紙の四隅の先端までの反り返りの平均値が、20mm以上である。結果は上記表1に記載される通りであった。高温低湿開放系の目詰まり回復性開放系目詰まり回復性上記で得られたY、M、C、およびKの各インクをインクセットとして、インクジェットプリンタPXG930、セイコーエプソン社製のインクカートリッジに充填して装着した。装着順は、キャップから離れた順にYYMMCCKKとした。その後、プリンタードライバーを用いて、プリンタのヘッドにインクを充填し、通常記録できることを確認した。さらに、インクカートリッジ交換位置にキャリッジを移動させてから、コンセントを抜き、インクカートリッジを外してから、ヘッドを外した。このように、インクカートリッジとヘッドキャップが外れた状態にしてから、ヘッドを40°C湿度20の環境に3日間放置した。放置後、キャリッジに放置したヘッドを元通りに装着し、さらに、常温常湿環境に放置しておいたインクカートリッジを元通りに装着し、全ノズルが初期と同等に吐出するまでクリーニング動作を繰り返し、以下の判断基準により、回復しやすさを評価した。AA:クリーニング操作を繰り返して、6回以内に目詰まりが回復する。A:クリーニング操作を繰り返して、12回以内に目詰まりが回復する。B:クリーニング操作を繰り返して、12回以内に目詰まりが回復しない。結果は上記表1に記載される通りであった。高温常湿密閉系の目詰まり回復性密閉系目詰まり回復性上記で得られたY、M、C、およびKの各インクをインクセットとして、インクジェットプリンタPXG930、セイコーエプソン社製のインクカートリッジに充填して装着した。装着順は、キャップから離れた順にYYMMCCKKとした。その後、プリンタードライバーを用いて、プリンタのヘッドにインクを充填し、通常記録できることを確認した。その後、通常の使用手順に従い、スイッチを押して通電を切り、コンセントを抜いた。このように、インクカートリッジとヘッドキャップが外れていない通常状態で、プリンタを40°C湿度45の環境に7日間放置した。放置後、プリンタに通電し、全ノズルが初期と同等に吐出するまでクリーニング動作を繰り返し、以下の判断基準により、回復しやすさを評価した。A:クリーニング操作を繰り返して、12回以内に目詰まりが回復する。B:クリーニング操作を繰り返して、12回以内に目詰まりが回復しない。結果は上記表1に記載される通りであった。フィルム線幅の評価上記で得られたY、M、C、およびKの各インクをインクセットとして、インクジェットプリンタPXG930、セイコーエプソン社製のインクカートリッジに充填して装着した。装着順は、キャップから離れた順にYYMMCCKKとした。その後、プリンタードライバーを用いて、プリンタのヘッドにインクを充填し、通常記録できることを確認した。記録方法は、主走査ヘッド駆動方向に720dpiでかつ副走査記録媒体搬送方向に360dpiで記録できるようにした。次に、着弾時のドットサイズが3ngになるようにプリンタヘッドのピエゾ素子に与える電圧を調整し、一駆動が720×360dpiで、ルミラーS10100ミクロン厚東レ株式会社製に、720×180dpiの主走査方向の罫線の画像を単方向で記録した。また、記録時のメディア温度は約37°Cであった。なお、記録用紙と記録ヘッドとの間の距離は1mmであった。得られた罫線について、下記の基準により評価を行った。A:線幅が60ミクロン以上70ミクロン未満である。B:線幅が70ミクロン以上である。結果は上記表1に記載される通りであった。再溶解性の評価上記で得られたY、M、C、およびKの各インクを容量200mlの口径65mmのガラスビーカーに各インクを100g注入した。これを温度40°Cで湿度20の環境に3日間放置した。その後、ガラスビーカーを取り出し、温度20°Cで湿度50の環境に3時間放置して冷ました。ガラスビーカーの側壁には、固化したインクが付着していた。このガラスビーカーを45°傾けて10秒間待った後に平らに戻した。このような実験によって、ガラスビーカー底部に残存している20°Cのインクをガラスビーカーの側壁に付着した固化インクに、10秒間接触させることを繰り返すことによって、再溶解性を評価した。AA:1回目10秒後で、固化インクが再溶解、付着した固化インクがなくなった。A:2回目20秒後で、固化インクが再溶解、付着した固化インクがなくなった。B:2回目20秒後後では、固化インクが付着しているが、3回目30秒後後では、側壁に付着した固化インクが再溶解し、付着した固化インクがなくなった。C:3回目30秒後後でも、固化インクが付着している。結果は上記表1に記載される通りであった。分散液製造時に含有される樹脂溶解剤の1,6-ヘキサンジオールを、1,2-ヘキサンジオールに変更した以外は、同様にして、それぞれ実施例のインク組成物およびインクセットを得た。また、これらを上記と同様にしてカール性、開放系目詰まり回復性、密閉系目詰まり回復性、フィルム線幅、および再溶解性について評価を実施した。1,6-ヘキサンジオールを、1,2-ヘキサンジオールに変更した場合でも、同じ評価結果であった。分散液製造時に含有される分散樹脂のスチレンアクリル酸共重合体を、オキシエチル樹脂に変更した以外は、同様にして、それぞれ実施例のインク組成物およびインクセットを得た。また、これらを上記と同様にしてカール性、開放系目詰まり回復性、密閉系目詰まり回復性、フィルム線幅、および再溶解性について評価を実施した。スチレンアクリル酸共重合体を、オキシエチル樹脂に変更した場合でも、同じ評価結果であった。"